КОМПОЗИЦИЯ РЕДИСПЕРГИРУЕМОГО ПОЛИМЕРНОГО ПОРОШКА С УЛУЧШЕННОЙ УДАРНОЙ ПРОЧНОСТЬЮ

1. Латексная полимерная композиция на основе сложных виниловых эфиров, содержащая в расчете на общее количество мономеров:
a) от 50 до 99 мас. % сложных виниловых эфиров С2-С12-карбоновых кислот и от 1 до 50% сложных акриловых эфиров, сложных метакриловых эфиров, сложных малеиновых эфиров, этилена или любого другого мономера, способных к сополимеризации с указанными сложными виниловыми эфирами посредством радикальной эмульсионной полимеризации, и
b) от 0,5% до 10 мас. %, в расчете на общее количество мономеров, спиртов, содержащих две и/или три гидроксильные группы, с MW (молекулярной массой) менее 500 г/моль, причем этот компонент присутствует во время процесса полимеризации.
2. Латексная полимерная композиция по п. 1, где компонент, содержащий гидроксильные группы, представляет собой глицерин.
3. Латексная полимерная композиция по п. 1, где компонент, содержащий гидроксильные группы, представляет собой гликоль с молекулярной массой (MW) менее 250 г/моль.
4. Латексная полимерная композиция по любому из пп. 1-3, где сложные виниловые эфиры С2-С12-карбоновых кислот выбраны из по меньшей мере одного представителя группы, состоящей из винилацетата, винилпропионата, винилбутирата, виниллаурата и сложных виниловых эфиров α-разветвленных монокарбоновых кислот, в частности, винил-2-этилгексаноата, 1-метилвинилацетата и винилпивалата.
5. Латексная полимерная композиция по п. 4, где сложные виниловые эфиры С2-С12-карбоновых кислот выбраны из винилацетата и/или сложных виниловых эфиров α-разветвленных монокарбоновых кислот.
6. Латексная полимерная композиция по любому из пп. 1-5, где сложные акриловые или метакриловые эфиры выбраны из метилакрилата, метилметакрилата, этилакрилата, этилметакрилата, пропилакрилата, пропилметакрилата, н-бутилакрилата, трет-бутилакрилата, н-бутилметакрилата, трет-бутилметакрилата и/или 2-этилгексилакрилата, предпочтительно, бутилакрилата и 2-этилгексилакрилата.
7. Латексная полимерная композиция по любому из пп. 1-6, где сложные малеиновые эфиры выбраны из дибутилмалеата и/или диоктилмалеата.
8. Латексная полимерная композиция по любому из пп. 1-7, где латексный полимер дополнительно включает в себя от 0,01 до 5 мас. %, в пересчете на общую массу полимера, одного или более вспомогательных мономерных звеньев для сшивания или модификации адгезионных свойств,
1
6
9. Латексная полимерная композиция по п. 8, где вспомогательное мономерное звено для сшивания выбрано из N-метилолакриламида, N-метилолметакриламида; N-(алкоксиметил)акриламидов или N-(алкоксиметил)метакриламидов, содержащих С-С-алкильный радикал, включая N-(изобутоксиметил)акриламид (IBMA), N-(изобутоксиметил)метакриламид (IBMMA), N-(н-бутоксиметил)акриламид (NBMA), N-(н-бутоксиметил)метакриламид (NBMMA); содержащих кратные связи этиленненасыщенных сомономеров, включая этиленгликольдиакрилат, 1,3-бутиленгликольдиакрилат, 1,4-бутиленгликольдиакрилат, пропиленгликольдиакрилат, дивиниладипат, дивинилбензол, винилметакрилат, винилакрилат, аллилметакрилат, аллилакрилат, диаллилмалеат, диаллилфталат, диаллилфумарат, метиленбисакриламид, циклопентадиенилакрилат и триаллилцианурат.
10. Латексная полимерная композиция по п. 8, где вспомогательное мономерное звено для модификации адгезионных свойств получено из гидроксиалкилметакрилатов и гидроксиалкилакрилатов, включая гидроксиэтил-, гидроксипропил- и гидроксибутилакрилат или метакрилат, диацетон-акриламида или ацетилацетоксиэтилакрилата или метакрилата.
11. Латексная полимерная композиция по любому из пп. 1-10, дополнительно содержащая один или более защитных коллоидов или эмульгаторов или их комбинаций общим количеством от 2 до 40%, более предпочтительно, от 3 до 15% и, наиболее предпочтительно, от 5 до 10 мас. %, в расчете на общую массу мономеров, предпочтительно, содержащая один или более защитных коллоидов, выбранных из поливиниловых спиртов, полиэтиленгликоля, поливинилпирролидона, целлюлоз, включая гидроксиэтилцеллюлозу, гилроксипропилцеллюлозу и карбоксиметилцеллюлозу, крахмалов и декстринов, циклодекстринов и гомополимеров или сополимеров акриламидопропансульфокислоты.
12. Способ приготовления латексной полимерной композиции по любому из пп. 1-11, где реакцию полимеризации осуществляют посредством эмульсионной полимеризации при температуре в диапазоне от 0 до 100°С и инициируют с помощью водорастворимых инициаторов свободно-радикальной полимеризации, используемых для эмульсионной полимеризации.
13. Редиспергируемый в воде полимерный порошок, получаемый с помощью распылительной сушки латексной полимерной композиции по любому из пп. 1-11.
14. Применение редиспергируемого в воде полимерного порошка по п. 13 в качестве добавки для плит из пенополистирола (EPS) и экструдированного пенополистирола (XPS) при использовании в системах наружных термоизоляционных композитных систем (ETICS).